(57)【特許請求の範囲】
【請求項１】
酸化物担体と、
前記酸化物担体の表面から、隣接および積層させることなく表面に点在する孤立した状態で析出し、かつ前記酸化物担体に界面が結合されて担持され、少なくとも析出部の最外殻がＣｕ酸化物で構成される微粒子と
を具備することを特徴とするメタノール改質触媒。
【請求項２】
前記Ｃｕ酸化物が、ＣｕＯまたはＣｕ２Ｏであることを特徴とする請求項１記載のメタノール改質触媒。
【請求項３】
前記微粒子の平均粒径が５〜２００ｎｍ、触媒として作用する前記微粒子の析出部の触媒比表面積が０．５〜５ｍ２／ｇであることを特徴とする請求項１または２記載のメタノール改質触媒。
【請求項４】
酸化物担体と、
前記酸化物担体の表面から、隣接および積層させることなく表面に点在する孤立した状態で析出し、かつ前記酸化物担体に界面が結合されて担持され、少なくとも析出部の最外殻がＣｕ酸化物で構成される微粒子と
を具備することを特徴とするシフト触媒。
【請求項５】
前記Ｃｕ酸化物が、ＣｕＯまたはＣｕ２Ｏであることを特徴とする請求項４記載のシフト触媒。
【請求項６】
前記微粒子の平均粒径が５〜２００ｎｍ、触媒として作用する前記微粒子の析出部の触媒比表面積が０．５〜５ｍ２／ｇであることを特徴とする請求項４または５記載のシフト触媒。
【請求項７】
Ｃｕ酸化物と、前記Ｃｕ酸化物と固溶体もしくはスピネル型複合酸化物を形成する金属酸化物とからなる触媒前駆体を、３５０〜１０００℃の温度範囲で還元し、前記触媒前駆体の内部より金属Ｃｕ粒子を析出させる還元処理工程と、
前記析出した金属Ｃｕ粒子の少なくとも表面を、室温から３５０℃の温度範囲の酸化雰囲気中で酸化する酸化処理工程と
を具備することを特徴とするメタノール改質触媒の製造方法。
【請求項８】
前記金属酸化物が、Ａｌ、Ｃｒ、Ｍｎ、Ｍｇのうち少なくとも一つからなる酸化物により構成されていることを特徴とする請求項７記載のメタノール改質触媒の製造方法。
【請求項９】
前記触媒前駆体が、前記Ｃｕ酸化物と前記金属酸化物とを等モル比または前記金属酸化物のモル比が大きい比率で混合した混合部材を焼結して形成されていることを特徴とする請求項７または８記載のメタノール改質触媒の製造方法。
【請求項１０】
Ｃｕ酸化物と、前記Ｃｕ酸化物と固溶体もしくはスピネル型複合酸化物を形成する金属酸化物とからなる触媒前駆体を、３５０〜１０００℃の温度範囲で還元し、前記触媒前駆体の内部より金属Ｃｕ粒子を析出させる還元処理工程と、
前記析出した金属Ｃｕ粒子の少なくとも表面を、室温から３５０℃の温度範囲の酸化雰囲気中で酸化する酸化処理工程と
を具備することを特徴とするシフト触媒の製造方法。
【請求項１１】
前記金属酸化物が、Ａｌ、Ｃｒ、Ｍｎ、Ｍｇのうち少なくとも一つからなる酸化物により構成されていることを特徴とする請求項１０記載のシフト触媒の製造方法。
【請求項１２】
前記触媒前駆体が、前記Ｃｕ酸化物と前記金属酸化物とを等モル比または前記金属酸化物のモル比が大きい比率で混合した混合部材を焼結して形成されていることを特徴とする請求項１０または１１記載のシフト触媒の製造方法。
【発明の詳細な説明】
【技術分野】
【０００１】
本発明は、炭化水素系燃料の改質触媒、ＣＯ濃度低減のための水性シフト反応用のシフト触媒、あるいは液体燃料合成用の反応等に用いることが可能な触媒に用いられる、メタノール改質触媒、シフト触媒、メタノール改質触媒の製造方法およびシフト触媒の製造方法に関する。
【背景技術】
【０００２】
Ｃｕ系触媒は、アルコール系燃料と水蒸気を反応させて水素を取り出す改質用触媒や、改質ガス中のＣＯを水蒸気と反応させてＣＯ濃度を低減させるシフト反応用触媒などに広く用いられている。一般に、Ｃｕ系触媒は、粒径の小さな金属Ｃｕ粒子を、熱的および化学的に安定なセラミックス基材上に担持して用いられる。金属Ｃｕ粒子をセラミックス基材上に担持させる方法として、例えば溶液法や還元析出法などが用いられている（例えば、特許文献１参照。）。
【特許文献１】特開２００１−２７８６５６号公報
【発明の開示】
【発明が解決しようとする課題】
【０００３】
溶液法によりセラミックス基材上に触媒を後付けして作製したものは、触媒活性は非常に高いが熱的安定性に乏しく、さらに酸化により大きく触媒性能が低下することが知られている。したがって、これらＣｕ系触媒は、使用場所において水素ボンベ等を用意して直前に還元処理を行う場合があり、また温度の制御、酸素の混入防止など多くの注意を払わなければならなかった。これは主として、重なり合って存在する金属Ｃｕ粒子どうしが、酸化や熱的変動によって合体や粒成長を起こし、触媒比表面積が小さくなって、結果的に触媒活性が低下することが原因である。上記したように、従来のＣｕ系触媒は、非常に活性ではあるが温度や酸素の影響を受けやすく、使用直前に還元処理を施さなければならないとともに、厳密な温度並びに雰囲気の管理が必要である。
【０００４】
一方、還元析出法により金属Ｃｕ粒子を表面に析出させた触媒は、耐久性には優れるが、触媒活性の点ではさらに向上が望まれている。
【０００５】
そこで、本発明は、上記課題を解決するためになされたものであり、使用直前での還元処理や、酸素との接触を遮断する処理を施す必要がなく、触媒性能が高く、かつ熱的および化学的に安定な、メタノール改質触媒、シフト触媒、メタノール改質触媒の製造方法およびシフト触媒の製造方法を提供することを目的とする。
【課題を解決するための手段】
【０００６】
上記目的を達成するために、本発明のメタノール改質触媒は、酸化物担体と、前記酸化物担体の表面から、隣接および積層させることなく表面に点在する孤立した状態で析出し、かつ前記酸化物担体に界面が結合されて担持され、少なくとも析出部の最外殻がＣｕ酸化物で構成される微粒子とを具備することを特徴とする。また、本発明のシフト触媒は、酸化物担体と、前記酸化物担体の表面から、隣接および積層させることなく表面に点在する孤立した状態で析出し、かつ前記酸化物担体に界面が結合されて担持され、少なくとも析出部の最外殻がＣｕ酸化物で構成される微粒子とを具備することを特徴とする。
【０００７】
これらの触媒によれば、触媒として機能する微粒子の少なくとも析出部の最外殻をＣｕ酸化物で構成して、使用直前において還元処理等を施さずに使用することができ、高い触媒性能を発揮することができる。
【０００８】
本発明のメタノール改質触媒の製造方法は、Ｃｕ酸化物と、前記Ｃｕ酸化物と固溶体もしくはスピネル型複合酸化物を形成する金属酸化物とからなる触媒前駆体を、３５０〜１０００℃の温度範囲で還元し、前記触媒前駆体の内部より金属Ｃｕ粒子を析出させる還元処理工程と、前記析出した金属Ｃｕ粒子の少なくとも表面を、室温から３５０℃の温度範囲の酸化雰囲気中で酸化する酸化処理工程とを具備することを特徴とする。また、本発明のシフト触媒の製造方法は、Ｃｕ酸化物と、前記Ｃｕ酸化物と固溶体もしくはスピネル型複合酸化物を形成する金属酸化物とからなる触媒前駆体を、３５０〜１０００℃の温度範囲で還元し、前記触媒前駆体の内部より金属Ｃｕ粒子を析出させる還元処理工程と、前記析出した金属Ｃｕ粒子の少なくとも表面を、室温から３５０℃の温度範囲の酸化雰囲気中で酸化する酸化処理工程とを具備することを特徴とする。
【０００９】
これらの触媒の製造方法によれば、酸化処理工程において、析出した金属Ｃｕ粒子の少なくとも表面を酸化することで、触媒として使用する直前に還元処理等を施さずに使用することができ、高い触媒性能を発揮することができる触媒部材を製造することができる。
【発明の効果】
【００１０】
本発明によれば、使用直前での還元処理や、酸素との接触を遮断する処理を施す必要がなく、触媒性能が高く、かつ熱的および化学的に安定な、メタノール改質触媒、シフト触媒、メタノール改質触媒の製造方法およびシフト触媒の製造方法を提供することができる。
【発明を実施するための最良の形態】
【００１１】
以下、本発明の一実施の形態について図面を参照して説明する。
【００１２】
図１は、本発明の一実施の形態に係る触媒部材１０の断面を模式的に示した図である。図２は、触媒部材１０の表面近傍のＣｕ濃度分布５０を示す図である。
【００１３】
図１に示すように、触媒部材１０は、酸化物担体２０と、この酸化物担体２０の表面から析出し、かつ酸化物担体２０に担持され、少なくとも析出部の最外殻がＣｕ酸化物で構成される微粒子３０とから構成されている。ここで、微粒子３０が酸化物担体２０から析出し、担持された状態とは、酸化物担体２０と微粒子３０との界面が整合性よく結合されている状態をいう。
【００１４】
また、触媒部材１０は、Ｃｕ酸化物と、このＣｕ酸化物と固溶体もしくはスピネル型複合酸化物を形成する酸化物とからなる触媒前駆体を、３５０〜１０００℃の温度範囲で還元し、触媒前駆体の内部より金属Ｃｕ粒子を析出させ、続いて、析出したＣｕ粒子の少なくとも表面を、室温から３５０℃の温度範囲の酸化雰囲気中で酸化して形成される。
【００１５】
ここで、酸化物担体２０は、上記した触媒前駆体を還元して、その表面に、少なくとも表面にＣｕ酸化物を有する微粒子３０を担持した基材であり、微粒子３０は、少なくとも析出した金属Ｃｕ粒子の表面、すなわち少なくとも析出した金属Ｃｕ粒子の最外殻が酸化された金属Ｃｕ粒子である。この微粒子３０の表面のＣｕ酸化物は、ＣｕＯもしくはＣｕ２Ｏで構成されている。なお、微粒子３０の内部組成においてはこの限りではなく、芯部にＣｕが残存していてもよい。また、微粒子３０の全体がＣｕＯもしくはＣｕ２ＯのＣｕ酸化物で構成されていてもよい。
【００１６】
触媒前駆体を構成する、Ｃｕ酸化物と固溶体もしくはスピネル型複合酸化物を形成する酸化物は、ＣｕＯよりも還元されにくい金属酸化物が用いられる。この金属酸化物として、具体的には、例えばＡｌ２Ｏ３、ＭｎＯ、Ｃｒ２Ｏ３、ＭｇＯなどが用いられ、触媒前駆体は、ＣｕＯ−Ａｌ２Ｏ３系、ＣｕＯ−ＭｎＯ系、ＣｕＯ−Ｃｒ２Ｏ３系あるいはＣｕＯ−ＭｇＯ系などの材料から形成されるが、これらの組み合わせに限られるものではない。
【００１７】
微粒子３０の平均粒径は、酸化処理が施された後の最終的な状態において、５〜２００ｎｍであることが好ましい。微粒子３０の平均粒径をこの範囲としたのは、本発明で用いている還元析出法では、粒径が５ｎｍより小さいサイズの粒子を作製することが困難であり、一方、平均粒径が２００ｎｍを超えるサイズの粒子は触媒としての機能に劣るからである。なお、微粒子３０の平均粒径は、電界放射型走査型電子顕微鏡（ＦＥ−ＳＥＭ；Field Emission-Scanning Electron Microscope）写真による表面観察による微粒子３０の粒径測定により得られた値である。
【００１８】
また、微粒子３０の析出部の触媒比表面積が０．５〜５ｍ２／ｇであり、各微粒子３０が孤立して析出していることが好ましい。ここで、触媒比表面積とは、上記した平均粒径を有する１ｇ当りの微粒子３０の析出部が占める面積である。また、各微粒子３０が孤立して析出しているとは、図１に示すように、各微粒子３０が隣接、積層されることなく、各微粒子３０どうしが所定の間隔をおいて、酸化物担体２０から析出し、担持された状態、すなわち各微粒子３０の析出部が酸化物担体２０の表面に点在した状態をいう。本発明に係る触媒比表面積は、一般に用いられる触媒部材に比して１桁から２桁小さい値となっている。この本発明に係る触媒比表面積の範囲としたのは、各微粒子３０が積層されることなく析出する１層からなる触媒層を表面部のみに形成する本発明に係る形成方法では、触媒比表面積が５ｍ２／ｇを超えように作製することが困難であるからである。一方、触媒比表面積が０．５ｍ２／ｇを下回る場合には、触媒としての効果そのものが弱くなるためである。
【００１９】
また、図２に示すように、微粒子３０を析出した酸化物担体２０の表面層において、微粒子３０との界面に向かってＣｕ濃度が減少している。これは、触媒粒子である微粒子３０がＣｕを酸化物担体２０内部より表面に析出させて形成されるために生じ、通常の溶液法等で作製した触媒には見られない様相である。なお、図２に示したＣｕ濃度分布５０は、高分解能透過電子顕微鏡（ＴＥＭ；Transmission Electron Microscope、ＪＥＭ−２１００Ｆ（日本電子データム(株)））に付属のエネルギー分散型X線分光法（ＥＤＳ；Energy Dispersive X-ray Spectroscopy）による分析により測定したものであり、上記した触媒前駆体のいずれの組成の場合においても同様の傾向が得られた。
【００２０】
ここで、触媒部材１０の製造方法について説明する。
【００２１】
まず、上記した触媒前駆体を作製する材料である、ＣｕＯと各金属酸化物とを所定の混合比で混合する。続いて、この混合した混合部材を焼結して、固溶体もしくはスピネル型の複合酸化物（例えば、ＣｕＸ２Ｏ４、Ｘ＝Ａｌ、Ｍｎ、Ｃｒ）からなる触媒前駆体を作製する。ここで、焼結体である触媒前駆体中にＣｕＯ粒子もしくはＣｕ２Ｏ粒子が残留すると、還元によりこの残留Ｃｕ酸化物は、大きなＣｕ粒子を形成して残存するため、触媒としての性能を発揮できないので好ましくない。そこで、ＣｕＯと各金属酸化物との混合比は、焼結体である触媒前駆体中にＣｕＯ粒子もしくはＣｕ２Ｏ粒子を残留させないように設定される。このＣｕＯと各金属酸化物との混合比の設定において、Ｃｕ酸化物がもう一方の金属酸化物中に完全に固溶するように混合部材を組成するか、混合部材において、等モル比または金属酸化物のモル比が大きい金属酸化物リッチとなるように混合部材を組成するのが好ましい。
【００２２】
続いて、作製された触媒前駆体を、例えば、水素雰囲気中において温度を上げて還元し、固溶体もしくはスピネル型構造をもつ複合酸化物の内部から表面に金属Ｃｕ粒子を析出させる（還元処理工程）。
【００２３】
ここで、還元温度は３５０〜１０００℃の範囲が好ましい。この還元温度範囲において、特に、ＣｕＯ−ＭｇＯ系のように完全に固溶体を形成する場合あるいはＣｕＯ−Ｃｒ２Ｏ３系のスピネル型複合酸化物を形成する場合には、還元温度を６００〜１０００℃とするのが好ましい。また、ＣｕＯ−Ａｌ２Ｏ３系あるいはＣｕＯ−ＭｎＯ系のスピネル型複合酸化物を形成する場合には、還元温度を３５０〜８００℃とするのが好ましい。この範囲に還元温度を設定するのが好ましいのは、その範囲よりも低い温度で還元した場合には、Ｃｕ粒子が析出せず、触媒として機能させることができず、その範囲よりも高い温度で還元した場合には、還元析出した粒子が必要以上に粒成長し、触媒としての高い性能を発揮できないことがあるからである。
【００２４】
続いて、還元処理されたＣｕ粒子を担持した酸化物担体２０を、大気において、室温から３５０℃の温度範囲において酸化処理し、すくなくとも酸化物担体２０の表面から析出した析出部のＣｕ粒子の最外殻を酸化する（酸化処理工程）。この結果、析出部のＣｕ粒子の最外殻には、Ｃｕ酸化物であるＣｕＯもしくはＣｕ２Ｏが形成され、微粒子３０が形成される。
【００２５】
ここで、室温〜３５０℃の範囲に酸化温度を設定するのが好ましいのは、酸化温度が３５０℃を超える場合には、酸化したＣｕ粒子の成長が顕著になり、隣接粒子どうしが合体、変形してしまう可能性があるからである。また、室温以上と設定しているのは通常室温より低くても酸素を有する大気であれば問題はないが、冷却設備を設ける必要性がないことから定めているものである。
【００２６】
上記した製造方法の各工程を経て製造された触媒部材１０は、熱的および化学的に安定性の高いものとなる。
【００２７】
（実施例）
以下の実施例において本発明をさらに説明するが、本発明はこれらの実施例に限定されるものではない。
【００２８】
（実施例１；還元温度）
ここでは、上記した還元温度の範囲が好適であることを、図３および図４を参照して説明する。
【００２９】
図３は、ＣｕＯ−ＭｇＯ系固溶体の水素雰囲気での還元処理における熱重量減少の挙動を示す図である。図４は、ＣｕＯ−Ａｌ２Ｏ３系スピネル型複合酸化物（ＣｕＡｌ２Ｏ４）の水素雰囲気での還元処理における熱重量減少の挙動を示す図である。なお、ＣｕＯ−ＭｇＯ系固溶体またはＣｕＯ−Ａｌ２Ｏ３系スピネル型複合酸化物の重量の減少は、Ｃｕ粒子の還元析出を意味する。また、熱重量の測定は、熱重量分析装置（ＴＧ；Thermogravimetry、ＴＧＤ−９６００（真空理工））に水素を導入して実施した。
【００３０】
図３および図４に示すように、ＣｕＯ−ＭｇＯ系の場合は１段で、ＣｕＯ−Ａｌ２Ｏ３系のようなスピネル型複合酸化物の場合には２段で還元が進行することがわかった。スピネル型複合酸化物の場合、Ｃｕを吐き出す毎に基材部の主構成相がＣｕＡｌＯ２からＡｌ２Ｏ３へと変化する。還元温度は、重量の減少が始まる温度以上に設定することが好ましく、ＣｕＯ−ＭｇＯ系固溶体の場合には６００℃以上、ＣｕＯ−Ａｌ２Ｏ３系スピネル型複合酸化物の場合には３５０℃以上に還元温度を設定するのが好ましいことがわかる。また、上記した温度より低い温度では、双方においてＣｕ粒子が析出せず、触媒として機能させることができない。なお、特開２００５−１０３４６８において、ＣｕＯ−ＭｇＯ系の場合には、Ａｌ３＋、Ｃｒ３＋、Ｓｃ３＋など３価の陽イオンを極微量添加することによってＣｕ粒子の析出が促進されることが開示されており、これらの陽イオンを添加してＣｕ粒子の析出の促進を図ってもよい。一方、１０００℃を超える高温での還元は、還元析出した粒子が必要以上に粒成長することがあった。この還元析出した粒子が必要以上に粒成長すると、触媒としての高い性能を発揮できないことがあるので好ましくない。
【００３１】
なお、図には示していないが、ＣｕＯ−ＭｎＯ系の場合は、還元温度が１５０〜３５０℃の間で還元による重量の減少を生じたが、実際に触媒部材を使用する温度が３００℃前後であることを考慮すると、３５０℃以上で還元処理を施すことが好ましい。また、ＣｕＯ−Ｃｒ２Ｏ３系の場合は、還元温度が６００℃あたりで大きな重量の減少を生じたため、それ以上の温度で還元することが好ましい。また、ＣｕＯ−ＭｎＯ系およびＣｕＯ−Ｃｒ２Ｏ３系の場合においても、前述したように１０００℃を超える高温での還元は、還元析出した粒子が必要以上に粒成長することがあったので好ましくない。
【００３２】
上記したように、還元温度を３５０〜１０００℃の範囲で、使用する触媒前駆体の組成に基づいて適宜に設定することが好ましいことが明らかになった。
【００３３】
なお、還元処理は、水素雰囲気で施されることに限定されるものではなく、例えば、不活性ガス中でカーボンなどの還元性物質と同時に熱処理する方法で施されてもよい。また、スピネル型複合酸化物系の場合は、還元後において少なくとも酸化物担体２０の表面にスピネル型複合酸化物相を残存しない状態に形成してもよい。これによって、より活性な触媒性能が得られる。
【００３４】
次に、還元温度、酸化温度、触媒比表面積、微粒子３０の平均粒径などを本発明に係る所定の範囲に設定することで、熱的および化学的に安定性の高い触媒部材が得られ、さらに、触媒として優れた機能を発揮することができることを、実施例２〜実施例６および比較例１〜比較例４において説明する。
【００３５】
（実施例２）
実施例２では、ＣｕＯ粉末とＡｌ２Ｏ３粉末を等モル秤量して混合し、直径が２１ｍｍ、長さが４ｍｍのペレット状にプレス成形して、大気炉を用いて１１５０℃の温度で２時間焼結して焼結体を作製した。
【００３６】
（１）得られた焼結体の組成をＸ線回折装置にて同定した。
【００３７】
（２）また、焼結体を粗く粉砕し、２００μｍメッシュの篩にかけ、通過したものを除外して試料とした。この試料を石英反応管内において、水素気流中４００℃の温度で１０分間還元処理をした。還元処理の際の昇温速度は１５℃／ｍｉｎとした。還元処理後、試料を一旦大気中に取り出し自然酸化させた後、大気炉に入れて３００℃の温度で３０分間酸化処理を行った。
【００３８】
ここで、メタノール改質試験について図５を参照して説明する。図５は、メタノール改質試験の試験装置７０を示す図である。
【００３９】
改質反応器７１内には、上記した酸化処理された試料２ｇが充填されている。改質燃料として、メタノール（ＣＨ３ＯＨ）５０ｃｃ／ｍｉｎに対し水（Ｈ２Ｏ）１００ｃｃ／ｍｉｎの割合で混合された混合液を用いた。この改質燃料におけるスチーム・カーボン比Ｓ／Ｃは２である。この改質燃料は、シリンジポンプ７２により、温度が１５０℃に設定された気化器７３に液送されて気化され、気化された改質燃料は、改質器７１に導入された。改質後の混合ガスは、冷却トラップ槽７４にて液体成分を取り除き、ガスクロマトグラフィ７５にて分析した。なお、改質器の温度は２００〜３５０℃で変化させた。配管は、すべてステンレス製とし、この配管には気化したガスが凝縮しないようにテープヒータを巻いて１５０℃の温度に加熱した。
【００４０】
試験終了後、Ｎ２ガスにて配管をパージした。配管ラインは開放系で、試験後ゆっくりとエアが後段から進入する構成になっているので、触媒である試料の酸化が起こる。その後、再びラインをパージし、上記した工程と同様の工程で再度改質試験を実施した。これらの改質試験を５回繰り返したのち、試料の組織をＳＥＭにて観察した。また、試験終了後に、１ｌ／ｍｉｎ程度でＮ２ガスによるパージを行い、改質試験後の試料の重量変化を測定した。
【００４１】
（３）また、上記した試料の酸化処理の前後における試料表面の結合状態をＸ線光電子分光分析装置（ＸＰＳ；X-ray Photoelectron Spectroscopy）にて、組織をＳＥＭにて観察した。また、ガス吸着法により、試料に含まれる触媒粒子（微粒子３０）の触媒比表面積を測定した。
【００４２】
次に、測定結果について説明する。
【００４３】
Ｘ線回折試験の結果から、還元処理前の焼結体の組成は、ほぼＣｕＡｌ２Ｏ４（微量のＣｕＡｌＯ２を含む）であった。
【００４４】
これを水素雰囲気で４００℃の温度で還元した試料は、金属Ｃｕと思われる赤紫系統の色をなしており、大気中に取り出しても若干の発熱はあったが特に性状に変化はなかった。この状態で少なくとも２４時間放置した後にＸ線回折を測定した結果、金属Ｃｕをメインピークに持ち、ＣｕＡｌＯ２と微量のＡｌ２Ｏ３が検出された。また、少なくとも焼結体の表層部にＣｕＡｌ２Ｏ４は存在していなかった。
【００４５】
また、ＸＰＳによる表層部の結合状態の分析では、Ｃｕ２Ｏ層の存在が確認された。一方、図１に示したように、試料の表面部には、各金属Ｃｕ粒子どうしが所定の間隔をおいて析出し、担持された状態、すなわち各金属Ｃｕ粒子の析出部が基材の表層部に点在した状態であり、各金属Ｃｕ粒子が隣接、凝集および積層される様子は見られなかった。この還元処理後に析出した各金属Ｃｕ粒子の平均粒径は５０ｎｍ程度であった。また、この状態におけるガス吸着法による触媒比表面積は、１．８ｍ２／ｇであった。
【００４６】
この試料を３００℃で酸化したものにおいては、ＣｕＯのピークが観察され、ＣｕおよびＣｕ２ＯがすべてＣｕＯに酸化されているのがわかった。なお、基材部の組成は酸化前と同じ、ＣｕＡｌＯ２とＡｌ２Ｏ３であった。一方、触媒となるＣｕＯ粒子（微粒子３０）の大きさは、酸化により若干体積が増加し、平均粒径で６０〜８０ｎｍ程度となっていた。また、析出したＣｕＯ粒子は、完全な球状ではなく、表面に微細な凹凸を有する特徴的な組織をしていた。この状態でのガス吸着法により測定された触媒比表面積は４．６ｍ２／ｇであった。
【００４７】
次に、メタノール改質試験の結果について図６および図７を参照して説明する。
【００４８】
図６は、メタノール転化率を示す図であり、図７は、メタノール改質によって生成したガスの組成を示す図である。なお、図６には、還元処理によって金属Ｃｕ粒子を析出させ、その後に酸化処理を施さない試料を用いたときの結果も比較のために示している。また、メタノール転化率とは、投入したエタノールに対して、他の成分に変わったエタノールの割合を示す値である。
【００４９】
図６に示すように、酸化処理を施した試料の方が、高いメタノール転化率が得られた。また、このメタノール転化率は、その後試料が再び酸化したとしても下がることなく、繰り返し同じ性能を示すことがわかった。
【００５０】
また、図７に示すように、酸化処理を施した試料を用いたときのメタノール改質によって生成したガスの組成は、測定したすべての温度域（２００〜３５０℃）において、ほぼ７５％の水素と２５％のＣＯ２であり、ＣＯとＣＨ４はほぼ０％であった。
【００５１】
また、試験後に高速で強制パージしたのちに測定した試料の重量は、試験前のものと変化が無く、ＳＥＭによる観察においても、特に微粒子３０の脱離等の様子は観察されなかった。
【００５２】
（実施例３）
実施例３では、実施例１と同じ条件にて焼結体を作製した。また、実施例２で示した（２）の測定において、還元処理温度を９００℃で実施した以外は、実施例２で示した（１）〜（３）の測定を実施例２と同じ測定条件で実施した。
【００５３】
次に、測定結果について説明する。
【００５４】
還元後の試料の構成相は、金属Ｃｕをメインピークとし、残りがＡｌ２Ｏ３となっていた。これは還元温度が６００℃あたりからＣｕＡｌＯ２がＣｕを吐き出す挙動が始まり、８００℃ぐらいで完了するとみられ、前述した熱重量分析結果（図４）とも一致している。
【００５５】
また、酸化処理後の試料は、ＣｕＯとＡｌ２Ｏ３の複合材となっていた。また、微粒子３０である、ＣｕおよびＣｕＯ粒子の粒径が、実施例２の酸化処理後における粒径よりも大きくなっていたが、粒径の大きなものでも１００ｎｍ程度であり、平均粒径は８０〜９０ｎｍ程度であった。また、微粒子３０の析出の様子を観察すると、実施例２の場合と同様に、試料の表面部には、各微粒子３０どうしが所定の間隔をおいて析出し、担持された状態、すなわち各微粒子３０の析出部が基材の表層部に点在した状態であり、各微粒子３０が隣接、凝集および積層される様子は見られなかった。この状態でのガス吸着法により測定された触媒比表面積は３．２ｍ２／ｇであった。
【００５６】
また、メタノール改質試験の結果は、実施例２の場合と同様であり、酸化処理を施した試料の方が、高いメタノール転化率が得られた。また、このメタノール転化率は、その後試料が再び酸化したとしても下がることなく、繰り返し同じ性能を示すことがわかった。また、実施例２の場合と比較しても、メタノール転化率に差異はほとんどなく、同等の性能を示した。また、メタノール改質によって生成したガスの組成に関しても、実施例２の場合と同様の結果が得られ、ＣＨ４やＣＯの生成はほとんど無かった。
【００５７】
また、試験後に高速で強制パージしたのちに測定した試料の重量は、試験前のものと変化が無く、ＳＥＭによる観察においても、特に微粒子３０の脱離等の様子は観察されなかった。
【００５８】
なお、触媒性能に大きな問題は無いが、還元処理を実施例２の場合よりも高温で行ったため、触媒粒子の粒径が大きくなっており、実施例２の場合よりも隣接粒子どうしの間隔は小さくなっている。
【００５９】
（実施例４）
実施例４では、ＣｕＯ粉末とＭｎＯ粉末をモル比で１：２になるように秤量して混合し、直径が２１ｍｍ、長さが４ｍｍのペレット状にプレス成形して、大気炉を用いて７００℃の温度で２時間焼結して焼結体を作製した。
【００６０】
また、実施例２で示した（２）の測定において、酸化処理を常温で２４時間大気中に放置して施した以外は、実施例２で示した（１）〜（３）の測定を実施例２と同じ測定条件で実施した。
【００６１】
次に、測定結果について説明する。
【００６２】
Ｘ線回折試験の結果から、還元処理前の焼結体の組成は、Ｃｕ１．４Ｍｎ１．６Ｏ４およびＭｎ２Ｏ３であった。
【００６３】
これを還元して得られた試料は、金属Ｃｕをメインピークとし、基材部はすべてＭｎＯになっていた。すなわち、少なくとも基材の表層部は、ＭｎＯで構成されていたということである。この試料の組織は、ＣｕＯ−Ａｌ２Ｏ３系の試料に見られたものとは若干異なり、表面に孔の開いたような大きな凹凸が観察された。これは、酸素が抜けた跡と考えられる。
【００６４】
また、酸化処理後の試料は、ＣｕＯ粒子を担持したＭｎＯ複合材であった。この試料を大気中に放置し、ゆっくりと酸化を進行させた結果、ＸＰＳによる表面結合状態の分析から、微粒子３０の最外殻にＣｕ２Ｏが形成されていることが確認された。この状態での触媒比表面積は、５．０ｍ２／ｇであった。また、微粒子３０の平均粒径は、５０〜６０ｎｍ程度であった。
【００６５】
この試料におけるメタノール改質試験結果は、実施例２および実施例３に示したＣｕＯ−Ａｌ２Ｏ３系の試料と同様であったが、さらに２５〜５０℃低い温度にて高いメタノール転化率（２５０℃程度で転化率９５％）が得られた。これらは、市販のＣｕ−Ｚｎ系触媒の性能に匹敵する。メタノール改質によって生成したガスの組成は、ほぼ７５％がＨ２で残りの２５％がＣＯ２であった。少なくとも温度が３００℃までは、ＣＨ４は０％、ＣＯは１％を切る値であった。また、繰り返しの使用においても安定した性能を示した。
【００６６】
さらに、組織上でも触媒粒子の存在が分かりにくい状態ではあったが、試験後に高速で強制パージしたのちに測定した試料の重量は、試験前のものと変化が無く、ＳＥＭによる観察においても、特に微粒子３０の脱離等の様子は観察されなかった。
【００６７】
（実施例５）
実施例５では、ＣｕＯ粉末とＣｒ２Ｏ３粉末をモル比で等量になるように秤量して混合し、直径が２１ｍｍ、長さが４ｍｍのペレット状にプレス成形して、大気炉を用いて１１５０℃の温度で２時間焼結して焼結体を作製した。
【００６８】
また、実施例２で示した（２）の測定において、還元処理温度を７００℃で実施した以外は、実施例２で示した（１）〜（３）の測定を実施例２と同じ測定条件で実施した。
【００６９】
次に、測定結果について説明する。
【００７０】
Ｘ線回折試験の結果から、還元処理前の焼結体の構成相はＣｕＣｒ２Ｏ４であった。
【００７１】
これを水素雰囲気で７００℃の温度で還元した試料は、金属Ｃｕと思われる赤紫系統の色をなしており、実際にＸ線回折では金属ＣｕとＣｕＣｒＯ２成分が検出された。ここで、少なくともＸ線回折にて検知される表面部に、ＣｕＣｒ２Ｏ４は存在していないことが確認された。また、組織は、図１に示したように、試料の表面部には、各金属Ｃｕ粒子どうしが所定の間隔をおいて析出し、担持された状態、すなわち各金属Ｃｕ粒子の析出部が基材の表層部に点在した状態であり、各金属Ｃｕ粒子が隣接、凝集および積層される様子は見られなかった。この還元処理後に析出した各金属Ｃｕ粒子の平均粒径は８０ｎｍ程度であった。
【００７２】
また、酸化処理後の試料は、ＣｕＯのピークが観察され、少なくとも表面部のＣｕはすべてＣｕＯになっていることがわかった。この状態での触媒比表面積は、１．８ｍ２／ｇであった。また、微粒子３０の平均粒径は、８０ｎｍ程度であった。
【００７３】
この試料におけるメタノール改質試験結果において、メタノール転化率は、温度が２５０℃で５０％が得られた。また、メタノール改質によって生成したガスの組成は、ＣｕＯ−Ａｌ２Ｏ３系の試料と同様に、ほぼ７５％がＨ２で残りの２５％がＣＯ２であり、微量のＣＯが含まれていた。この傾向は繰り返しの試験を行っても変化しなかった。
【００７４】
また、試験後に高速で強制パージしたのちに測定した試料の重量は、試験前のものと変化が無く、ＳＥＭによる観察においても、特に微粒子３０の脱離等の様子は観察されなかった。
【００７５】
（実施例６）
実施例６では、ＣｕＯ粉末とＭｇＯ粉末を、ＣｕＯが１５ｗｔ％になるように混合し、直径が２１ｍｍ、厚さが４ｍｍのペレット状にプレス成形して、大気炉を用いて１２００℃の温度で５時間焼結して焼結体を作製した。
【００７６】
また、実施例２で示した（２）の測定において、還元処理の温度を１０００℃で実施した以外は、実施例２で示した（１）〜（３）の測定を実施例２と同じ測定条件で実施した。
【００７７】
次に、測定結果について説明する。
【００７８】
Ｘ線回折試験の結果から、還元処理前の焼結体の組成はＭｇＯであった。また、ＣｕＯは完全にＭｇＯ中に固溶していた。
【００７９】
この固溶体を１０００℃で還元処理した結果、表面にＣｕ粒子が析出し、ＭｇＯを基材とする複合材が得られた。試料の表面部には、各金属Ｃｕ粒子どうしが所定の間隔をおいて析出し、担持された状態、すなわち各金属Ｃｕ粒子の析出部が基材の表層部に点在した状態であり、各金属Ｃｕ粒子が隣接、凝集および積層される様子は見られなかった。還元後、この試料を大気中に取り出したところ、ＸＰＳによる表面分析の結果から、Ｃｕ２ＯがＣｕ粒子の最外郭部に形成されていることが明らかになった。この還元処理後に析出した各金属Ｃｕ粒子の平均粒径は３０ｎｍ程度であった。この状態での触媒比表面積は、０．８ｍ２／ｇ程度であった。このように触媒比表面積が小さいのは、ＣｕＯ成分を残存させずに完全にＭｇＯ中に固溶させるために、ＣｕＯの含有率を１５ｗｔ％程度とし、仕込み量としてのＣｕ量を調整しているためである。
【００８０】
また、酸化処理後の試料は、ＣｕＯのピークが観察され、少なくとも表面部のＣｕはＣｕＯとなっていた。酸化後も各ＣｕＯ粒子は合体および凝集することなく、所定の間隔をおいて点在していた。この状態での微粒子３０の平均粒径は５０ｎｍ程度で、触媒比表面積は１．２ｍ２／ｇ程度であった。
【００８１】
この試料におけるメタノール改質試験結果において、メタノール転化率は、温度が２５０℃で５０％が得られた。還元処理後の触媒重量当りのＣｕ析出量がスピネル型複合酸化物の場合に比べ半分ほどであったため、触媒の活性の点ではやや低い値となった。なお、この析出量に関しては焼結体作製時に、微量の添加物、例えばＡｌ２Ｏ３等を添加することにより、触媒比表面積とともに触媒の活性を向上させることが可能である。また、メタノール改質によって生成したガスの組成は、ＣｕＯ−Ａｌ２Ｏ３系の試料と同様に、ほぼ７５％がＨ２で残りの２５％がＣＯ２であり、微量のＣＯが含まれていた。この傾向は繰り返しの試験を行っても変化しなかった。
【００８２】
また、試験後に高速で強制パージしたのちに測定した試料の重量は、試験前のものと変化が無く、ＳＥＭによる観察においても、特に微粒子３０の脱離等の様子は観察されなかった。
【００８３】
（比較例１）
比較例１では、実施例２と同じ条件にて焼結体を作製した。また、実施例２で示した（２）の測定において、還元処理温度を３００℃で実施した以外は、実施例２で示した（１）〜（３）の測定を実施例２と同じ測定条件で実施した。
【００８４】
次に、測定結果について説明する。
【００８５】
スピネル型複合酸化物であるＣｕＡｌ２Ｏ４を主成分とする焼結体を、３００℃の温度で還元処理を実施しても、金属Ｃｕ粒子の析出は見られなかった。これは、図４に示したように、温度が３００℃ではまだ還元による重量の減少が認められないため、すなわち、焼結体の表面にＣｕ粒子がほとんど析出する状態ではないためである。
【００８６】
また、酸化処理を施した試料を用いてメタノール改質試験を実施したが、ほとんど改質反応が起こらなかった。この状態での触媒比表面積の測定においても、ほとんど吸着を示さず、触媒比表面積は、０ｍ２／ｇに近い値であった。
【００８７】
（比較例２）
比較例２では、実施例２と同じ条件にて焼結体を作製した。また、実施例２で示した（２）の測定において、酸化処理の温度を４００℃で実施した以外は、実施例２で示した（１）〜（３）の測定を実施例２と同じ測定条件で実施した。
【００８８】
次に、測定結果について説明する。
【００８９】
酸化処理の温度を４００℃としたことによって、隣接する微粒子３０どうしの合体およびそれに伴う微粒子３０の変形が認められた。微粒子３０のうち粒径の大きいものは２００ｎｍを超え、平均粒径は１５０ｎｍ程度であった。この傾向は、もともと析出させた金属Ｃｕ粒子の粒径が大きく、隣接する金属Ｃｕ粒子どうしの間隔が狭い場合により顕著となった。微粒子３０の合体や成長は、触媒比表面積のさらなる低下を引き起こし、触媒性能も悪化する傾向にある。この状態での触媒比表面積は０．８ｍ２／ｇ程度であった。
【００９０】
実際に、このようにして作製した試料のメタノール改質試験を行うと、金属Ｃｕ粒子そのものを触媒として使用する場合（酸素雰囲気中で酸化処理を施さない場合）に比べて、メタノール転化率が高温側にシフトする（温度２５０℃でメタノール転化率２０％程度）、触媒活性の低下が認められた。
【００９１】
また、試験後に高速で強制パージしたのちに測定した試料の重量は、試験前のものと変化が無く、ＳＥＭによる観察においても、特に微粒子３０の脱離等の様子は観察されなかった。
【００９２】
（比較例３）
比較例３では、ＣｕＯ粉末とＡｌ２Ｏ３粉末をモル比で２：１になるように秤量して混合し、直径が２１ｍｍ、長さが４ｍｍのペレット状にプレス成形して、大気炉を用いて１１５０℃の温度で２時間焼結して焼結体を作製した。また、実施例２で示した（１）〜（３）の測定を実施例２と同じ測定条件で実施した。
【００９３】
次に、測定結果について説明する。
【００９４】
Ｘ線回折試験の結果から、還元処理前の焼結体にはＣｕＯが多く含まれ、焼結体は、Ａｌ２Ｏ３中に固溶できずに焼結体中に残留しているＣｕＯとＣｕＡｌ２Ｏ４の混相からなることが確認された。
【００９５】
この試料を還元したところ、通常ＣｕＡｌ２Ｏ４の還元時における重量の減少は３５０℃以上（図４参照）で起こるが、２００℃以前から減少が始まるのが観察された。
【００９６】
還元後の構成相は、実施例２の場合と同様に、主成分であるＣｕ、ＣｕＡｌＯ２、Ａｌ２Ｏ３であったが、組織に違いが見られ、粒径が１μｍを超える金属Ｃｕ粒子の存在が確認された。この金属Ｃｕ粒子は、もともと焼結体中に残留したＣｕＯ粒子（粒径が数μｍ）が還元されてできたもので、Ａｌ２Ｏ３中に一旦固溶した後に析出したものとは異なって、不均一な組織を形成していた。これを３００℃で酸化させたものは小さな粒子が減少し大きい粒子はさらに大きく成長していた。粒径が５０ｎｍより小さな粒子はほとんど存在しなかった。この状態における触媒比表面積は低く、０．１ｍ２／ｇ程度であった。
【００９７】
また、メタノール改質試験の結果から、改質触媒としての性能は低く、温度が２５０℃におけるメタノール転化率は３０％程度であった。
【００９８】
また、試験後に高速で強制パージしたのちに測定した試料の重量は、試験前のものと変化が無く、ＳＥＭによる観察においても、特に微粒子３０の脱離等の様子は観察されなかった。
【００９９】
（比較例４）
比較例４では、γ−Ａｌ２Ｏ３をベースとする球状多孔体（直径約３ｍｍ）に、共沈法によりＣｕ酸化物粒子を付着担持させ触媒粒子を作製した。
【０１００】
また、実施例２で示した（２）の測定において、この触媒粒子２ｇを改質反応器７１に入れ、水素気流中２００℃の温度で１０分間還元処理を施した以外は、実施例２で示した（２）の測定を実施例２と同じ測定条件で実施した。なお、本比較例において、ガス吸着法により、触媒粒子の触媒比表面積を測定する際、還元処理したものを一旦大気中に取り出すと、急激な発熱反応のため発火し触媒の状態が変化する恐れがあるため、還元処理による金属Ｃｕ粒子の析出は、化学吸着装置セル内で行い、加熱脱気した後に続けて吸着量を測定した。
【０１０１】
次に、測定結果について説明する。
【０１０２】
還元直後の試料の触媒比表面積は、１５０ｍ２／ｇ程度であった。また、還元直後における触媒粒子の平均粒径は、数ｎｍ〜１０ｎｍ程度で、触媒粒子は、幾重にも堆積して存在していた。
【０１０３】
メタノール改質試験の結果から、改質性能は、上記した還元析出法で作製したどの試料よりも活性で、メタノール転化率が低温側にシフトしていた（温度２５０℃でメタノール転化率１００％）。しかしながら、初回の改質性能は優れていたが、一旦大気に触れた後、再度同じ温度条件でメタノール改質試験を実施すると、そのメタノール転化率は１０％程度低下した。これは大気の混入により酸化が進行し、微細構造を有していた触媒粒子の一部が凝集を引き起こし、触媒比表面積の低下が生じためと考えられる。実際に、メタノール改質試験を繰り返し実施するごとに、触媒比表面積は低下し、改質性能が低下するのが確認された。このことからも、一般的に溶液法等でセラミックス担体に後付けで触媒をコーティングする方法では、触媒の扱いが難しく、酸素の混入を完全に避けるような措置を施さなければならないことがわかる。
【０１０４】
また、試験後に高速で強制パージしたのちに測定した試料の重量は、試験前のものより重量が減少し、換算の結果、付着させた触媒粒子の５０％程度が脱離したことがわかった。
【０１０５】
上記した結果から、本発明の還元温度、酸化温度、触媒比表面積、微粒子３０の平均粒径などを本発明に係る所定の範囲に設定することで、熱的および化学的に安定性の高い触媒部材が得られ、さらに、触媒として優れた機能を発揮できることが明らかとなった。
【０１０６】
また、本発明における酸化温度の範囲が室温を含んでいるため、例えば、還元処理した状態で移送することも可能であり、さらに水素ガス等によって再度還元処理を施してから触媒として使用する必要がない。また、還元処理した触媒材料と酸素との接触を遮断する処理を施す必要もない。このため、使用方法が容易であり、さらに酸化が起こる環境でも安定して安全に使用することができる。
【０１０７】
また、実施例１と比較例３との比較から、改質性能を向上させるためには、ＣｕＯと各金属酸化物との混合比は、焼結体である触媒前駆体中にＣｕＯ粒子もしくはＣｕ２Ｏ粒子を残留させないように設定されることが必要であることが明らかとなり、本発明の混合比である等モル比または金属酸化物のモル比が大きい金属酸化物リッチとなるように組成するのが好適であることが明らかになった。
【０１０８】
なお、上記した実施例および比較例の改質試験において、変成シフト反応（改質ガスと水蒸気の反応）に伴う試験も試みたが、上記した結果と同様な結果が得られた。
【０１０９】
以上、本発明を一実施の形態により具体的に説明したが、本発明はこれらの実施の形態にのみ限定されるものではなく、その要旨を逸脱しない範囲で種々変更可能である。また、本発明の触媒部材は、上記説明した改質触媒としての使用に限らず、例えばメタノール合成用の触媒などにも適用できる。
【図面の簡単な説明】
【０１１０】
【図１】本発明の一実施の形態に係る触媒部材の断面を模式的に示した図。
【図２】触媒部材の表面近傍のＣｕ濃度分布を示す図。
【図３】ＣｕＯ−ＭｇＯ系固溶体の水素雰囲気での還元処理における熱重量減少の挙動を示す図。
【図４】ＣｕＯ−Ａｌ２Ｏ３系スピネル型複合酸化物（ＣｕＡｌ２Ｏ４）の水素雰囲気での還元処理における熱重量減少の挙動を示す図。
【図５】メタノール改質試験の試験装置を示す図。
【図６】メタノール転化率を示す図。
【図７】メタノール改質によって生成したガスの組成を示す図。
【符号の説明】
【０１１１】
１０…触媒部材、２０…酸化物担体、３０…微粒子。
【図１】
0004772561.tif 000002
【図２】
0004772561.tif 000003
【図３】
0004772561.tif 000004
【図４】
0004772561.tif 000005
【図５】
0004772561.tif 000006
【図６】
0004772561.tif 000007
【図７】
0004772561.tif 000008